(57)【要約】【課題】抄紙過程でパルプの繊維に均一に絡みやすく、温度差や摩擦等の外力を加えなくても、安定して空気中にマイナスイオンを発生させる効果を有する紙の提供を目的とする。【解決手段】パルプと、遠赤外線放射材料を平均粒径１０μｍ以下に粉砕した粉末と、レアアース鉱石を平均粒径１０μｍ以下に粉砕した粉末とを混合して抄紙し、得られた紙とした。遠赤外線放射材料はコージライトが好ましく、レアアース鉱石としてはモナザイトが好ましい。【選択図】　図１
2004137641.tif 000002
【特許請求の範囲】
【請求項１】
パルプと、遠赤外線放射材料を平均粒径１０μｍ以下に粉砕した粉末と、レアアース鉱石を平均粒径１０μｍ以下に粉砕した粉末とを混合して抄紙されたことを特徴とする、空気中にマイナスイオンを発生させる紙。
【請求項２】
遠赤外線放射材料として、コージライトの粉末が含まれている請求項１記載の空気中にマイナスイオンを発生させる紙。
【請求項３】
レアアース鉱石として、モナザイトの粉末が含まれている請求項１記載の空気中にマイナスイオンを発生させる紙。
【発明の詳細な説明】
【０００１】
【発明の属する技術分野】
本発明は、空気中にマイナスイオンを発生させる効果を有する紙に関する。
【０００２】
【従来の技術】
空気中のマイナスイオンは、森林浴効果があり、心身をリラックスさせてくれると言われている。
また、生体細胞の活性化、新陳代謝の活発化、血液の浄化等の人体に対する効果をはじめとして、防臭、抗菌、防虫、防汚、食品類の鮮度保持、植物成長促進作用等もあると言われている。
【０００３】
従来、このような空気中にマイナスイオンを発生する天然鉱石として、トルマリンが広く知られている。
トルマリンは、電気石ともいわれ、その活性電子と空気中の水分子が反応して、空気中にマイナスイオンを発生させると推定されている。
しかし、トルマリンにこのような作用を発生させるためには、温度差や摩擦等の外圧を加えなければならず、常に安定したマイナスイオンを得ることが出来なかった。
特に、トルマリンを微粒子にしてパルプの繊維に絡めて抄紙しょうとしても、トルマリンの粉末は凝集性が強く、水中に充分には分散しないために、パルプの表面に単に付着しただけの状態になり、抄紙による紙の製作は極めて困難であった。
【０００４】
【発明が解決しようとする課題】
本発明は、抄紙過程でパルプの繊維に均一に絡みやすく、温度差や摩擦等の外力を加えなくても、安定して空気中にマイナスイオンを発生させる効果を有する紙の提供を目的とする。
【０００５】
【課題を解決するための手段】
本発明は、パルプと、遠赤外線放射材料を平均粒径１０μｍ以下に粉砕した粉末と、レアアース鉱石を平均粒径１０μｍ以下に粉砕した粉末とを混合して抄紙し、得られた紙とした点に要旨がある。
【０００６】
遠赤外線放射材料としては、コージライト（２ＭｇＯ・２Ａｌ２Ｏ３・５ＳｉＯ２）、アルミナ（Ａｌ２Ｏ３）、ジルコニア（ＺｒＯ２）、チタニア（ＴｉＯ２）、シリカ（ＳｉＯ２）、ジルコン（ＺｒＳｉＯ４）、マグネシア（ＭｇＯ）、イットリア（Ｙ２Ｏ３）、ムライト（Ａｌ２Ｏ３・３ＳｉＯ２）、チタン酸アルミニウム（Ａｌ２Ｏ３・ＴｉＯ２）、酸化銅（Ｃｕ２Ｏ，ＣｕＯ）酸化コバルト（ＣｏＯ，Ｃｏ３Ｏ４）、酸化ニッケル（ＮｉＯ）、酸化マンガン（ＭｎＯ２）、酸化鉄（Ｆｅ２Ｏ３）、酸化クロム（Ｃｒ２Ｏ３）、炭化ジルコニウム（ＺｒＣ）等が上げられるが、コージライト、アルミナ、シリカが抄紙過程にて分散させるのが特に良好であった。
また、２種以上を組み合わせ使用することも可能である。
【０００７】
レアアース鉱石とは、希土類元素を含有し、希土類元素の精製原材料鉱石となるものをいう。
そのようなレアアース鉱石としては、例えばモナザイト（モナズ石）が上げられる。
レアアース鉱石には、極微量の天然放射性元素が含まれている場合が多い。
このような天然放射性鉱物は、使用が法律で規制されていて、核原料物質、核燃料物質、及び原子炉の規制に関する法律及び施行令では、放射能濃度７４ベクレル／ｇとなっている。
本発明に用いられるレアアース鉱石は、天然放射性元素の放射能濃度が７４ベクレル／ｇ未満、又はそのように配合調整されたものをいう。
【０００８】
遠赤外線放射材料とレアアース鉱石とを平均粒径１０μｍ以下としたことにより、抄紙過程で水中に均一に上記微粒子が分散し、パルプの繊維に絡み込まれる。
従って、生産される紙の質によっては、平均粒径が１〜５μｍになるように粉砕するのが好ましい。
特に、化粧用の油取りに使用される半透明の油取り紙に含有させる場合には、肌ざわりも重要となるので、細かい微粒子を採用した方が好ましい。
【０００９】
本発明においては、遠赤外線放射材料の微粉末及びレアアース鉱石の微粉末を水中に分散させて、パルプの抄紙過程にて繊維に絡ませたことにより、均一に分散した各種紙が製造される。
紙に含有された遠赤外線放射材料から波長が約３μｍ程度以上の遠赤外線が放射されるとともに、モナザイト等のレアアース鉱石中に含まれる極微量の天然放射性元素から極くわずかの放射線が常時放出され、これに空気中の水分子が反応して、水素ラジカル、水酸ラジカル等が発生し、これにより空気中にマイナスイオンが生成されるものと推定される。
【００１０】
本発明に使用されるパルプは、生産される紙に合わせて、木材パルプ、ラグパルプ、リンターパルプ、リネンパルプ、楮・三椏・雁皮パルプ、あるいは、ケナフ、バガス、竹等の非木材パルプも使用出来る。
また、製紙に使用されているクレー、タルク、カオリン、炭酸カルシウム、酸化チタン等の各種填料や染料の使用も可能である。
【００１１】
【発明の実施の形態】
遠赤外線放射材料として、ジルコンを６０質量％と、コージライト１５質量％及びレアアース鉱石として、モナザイト２５質量％になるように平均粒径１０μｍ以下の混合粉末を製作した。
この場合に、それぞれの材料を粉砕後に混合しても、材料を配合後に微粒子に粉砕してもよい。
また、コージライトの代わりに、アルミナ又はシリカを単独あるいは組合わせて使用した。
【００１２】
この混合粉末を針葉樹系のパルプ原料４００ｋｇに対して、約３質量％混合し、常法に従い、歩留まり向上剤等の添加剤を加え、均一に分散させた後に抄紙機に投入し、製紙した。
【００１３】
このようにして得られた紙の表面付近の放射線発生量及びマイナスイオン個数を測定した結果を図１（表１）に示す。
放射線発生量（ｍＳｖ／年）は、ＨＯＲＩＢＡ社製放射線測定機（ＰＡ−１００）を用いて測定した。
マイナスイオン個数（個／ｍｌ）は、ユニバーサル社製マイナスイオン測定器（ＩＣ−１０００）を用いて測定した。
この結果、本発明に係る紙は、空気中にマイナスイオンを発生させる効果が認められ、しかも、経時的変化が非常に少なく安定していた。
【００１４】
【発明の効果】
本発明においては、遠赤外線放射材料とレアアース鉱石とを平均粒径１０μｍ以下になるように粉砕混合したことにより、パルプ原液に均一に分散させることが出来、安定して空気中にマイナスイオンを発生させる紙が得られる。
従来のトルマリン微粒子は、凝集性が強く、水中に分散せずにパルプに混合しても表面に付着する程度であったのに対して、本発明に係る材料の微粒子は、水中への分散性が良い点に特徴がある。
また、トルマリンは、温度差や摩擦等の外力を加えないとマイナスイオン発生効果が得られないのに対して、本発明に係る紙においては、レアアース鉱石に極くわずかに含まれる天然放射性元素の効果もあって、常に安定して空気中にマイナスイオン発生効果が得られる点も大きな特徴である。
【図面の簡単な説明】
【図１】本発明に係る紙のマイナスイオン発生測定結果を示す。
【図１】
2004137641.tif 000003